(57)【要約】【課題】絶縁層の外周に塗布される接地層の導電性を良好に保つとともに、フランジとの気密性の向上を図る。【解決手段】中心導体１と、中心導体１の周りに注型により設けた絶縁層２と、絶縁層２の所定の表面に導電性塗料を塗布して設けた接地層４と、接地層４の表面に耐候性塗料を塗布して設けた保護層５とを備え、絶縁層２には、サンドブラスト処理による凸凹状の第１の粗面を設けて接地層４を接着させ、接地層４には、サンドペーパ処理による凸凹状の第２の粗面を設けて保護層５を接着させたことを特徴とする。【選択図】  図１
2013039004.tif 000002
【特許請求の範囲】
【請求項１】
中心導体と、
前記中心導体の周りに注型により設けた絶縁層と、
前記絶縁層の所定の表面に導電性塗料を塗布して設けた接地層と、
前記接地層の表面に耐候性塗料を塗布して設けた保護層とを備え、
前記絶縁層には、サンドブラスト処理による第１の粗面を設け、
前記接地層には、サンドペーパ処理による第２の粗面を設けたことを特徴とする接地層付き樹脂注型品。
【請求項２】
前記第１の粗面よりも前記第２の粗面の表面粗さが小さいことを特徴とする請求項１に記載の接地層付き樹脂注型品。
【請求項３】
前記第１の粗面の山部の間隔よりも山部の高さを大きくしたことを特徴とする請求項１または請求項２に記載の接地層付き樹脂注型品。
【請求項４】
前記接地層を前記第１の粗面の谷部に設けたことを特徴とする請求項１乃至請求項３のいずれか１項に記載の接地層付き樹脂注型品。
【請求項５】
前記絶縁層、前記接地層、前記保護層のそれぞれで色を変えたことを特徴とする請求項１乃至請求項４のいずれか１項に記載の接地層付き樹脂注型品。
【発明の詳細な説明】
【技術分野】
【０００１】
本発明の実施形態は、絶縁層の外周に導電性塗料を塗布して接地層を設ける接地層付き樹脂注型品に関する。
【背景技術】
【０００２】
従来、この種の接地層付き樹脂注型品には、中心導体の周りにエポキシ樹脂などの絶縁材料を注型して絶縁層を形成し、絶縁層の外周表面に導電性塗料を塗布して接地層を設けたＴ型ブッシングのようなものが知られている。Ｔ型ブッシングは、箱体内に絶縁ガスを封入するガス絶縁スイッチギヤなどに用いられ、主回路導体の絶縁とともに、気中−ガスのガス区分をする機能を有している。このため、接地層には、導電機能と気密機能が必要となる（例えば、特許文献１参照）。
【０００３】
一方、導電性塗料に銀や銅などの金属粉が配合されるものを用いる場合、金属粉の酸化による変色やそれに伴う導電性の低下が懸念される。このため、導電性塗料を塗布した上に、エポキシ樹脂系の上塗り塗料を塗布して保護層を設け、酸化を防止する手法がとられる。しかしながら、導電性塗料と上塗り塗料は、樹脂系や成分配合比が異なるので密着し難く、接着面にて剥離が生じることがある。剥離が生じると気密機能を損なうことになる。このため、接地層と保護層を強固に接着し、導電機能と気密機能を向上させられるものが望まれていた。
【先行技術文献】
【特許文献】
【０００４】
【特許文献１】特開２００８−２４５３７１号公報
【発明の概要】
【発明が解決しようとする課題】
【０００５】
本発明が解決しようとする課題は、導電性塗料を塗布して形成した接地層と、この接地層の上に上塗り塗料を塗布して形成した保護層との接着性を向上させ、接地層の変色などを防止して導電性を良好に保つとともに、箱体との気密性の向上を図った接地層付き樹脂注型品を提供することにある。
【課題を解決するための手段】
【０００６】
上記課題を解決するために、実施形態の接地層付き樹脂注型品は、中心導体と、前記中心導体の周りに注型により設けた絶縁層と、前記絶縁層の所定の表面に導電性塗料を塗布して設けた接地層と、前記接地層の表面に耐候性塗料を塗布して設けた保護層とを備え、前記絶縁層には、サンドブラスト処理による第１の粗面を設け、前記接地層には、サンドペーパ処理による第２の粗面を設けたことを特徴とする。
【図面の簡単な説明】
【０００７】
【図１】本発明の実施例１に係る接地層付き樹脂注型品の構成を示す断面図。
【図２】本発明の実施例１に係る接地層付き樹脂注型品の接地層部分を示す要部拡大断面図。
【図３】本発明の実施例２に係る接地層付き樹脂注型品の接地層部分を示す要部拡大断面図。
【発明を実施するための形態】
【０００８】
以下、図面を参照して本発明の実施例を説明する。
【実施例１】
【０００９】
先ず、本発明の実施例１に係る接地層付き樹脂注型品を図１、図２を参照して説明する。図１は、本発明の実施例１に係る接地層付き樹脂注型品の構成を示す断面図、図２は、本発明の実施例１に係る接地層付き樹脂注型品の接地層部分を示す要部拡大断面図である。なお、接地層付き樹脂注型品にＴ型ブッシングを用いて説明する。
【００１０】
図１に示すように、略Ｔ字状の中心導体１の周りには、エポキシ樹脂を注型して形成した略Ｔ字状の絶縁層２が設けられている。絶縁層２の図示上部でＴ字状頭部の両端には、テーパ状の開口部３が設けられ、図示しない絶縁母線が接続されるようになっている。開口部３と図示下部でＴ字状柄部の沿面絶縁部を除く所定の絶縁層２表面には、銀、銅などの金属粉にバインダーとしてアクリル樹脂やエポキシ樹脂などを用いた導電性塗料を塗布した接地層４が設けられている。接地層４の表面には、耐候性の優れたアクリル樹脂やウレタン樹脂などの上塗り塗料となる耐候性塗料を塗布した保護層５が設けられている。
【００１１】
なお、Ｔ型ブッシングは、図示中間部のフランジ６を境とし、図示上部が気中、図示下部がガス中となる。Ｔ型ブッシングが貫通するフランジ６の開口部には、Ｏリング７が設けられており、ガスシールされる。このため、フランジ６と接する絶縁層２部分は、優れた導電機能と気密機能が必要となる。フランジ６は、ガス絶縁スイッチギヤを構成する箱体の一部である。
【００１２】
次に、接地層４と保護層５の形成方法を図２を参照して説明する。
【００１３】
先ず、接地層４との接着性を向上させるため、絶縁層２表面にサンドブラスト処理を施す。表面粗さは、Ｒｚ：３０〜５０μｍであり、凸凹状の山部２ａと谷部２ｂを形成する。これを第１の粗面と定義する。清掃後、導電性塗料を例えばスプレー塗装し、厚さ約３０μｍの接地層４を設ける。厚さは、山部２ａから表面までの距離とする。スプレー塗装時には、開口部３や沿面絶縁部にマスキングを行うものとする。これを加熱硬化後、保護層５との接着性を向上させるため、接地層４表面をサンドペーパ処理する。
【００１４】
サンドペーパは、＃３２０〜＃６００を用い、表面粗さＲｚ：１５〜２５μｍとする。即ち、絶縁層２の表面粗さよりも小さい粗さのサンドペーパを用い、接地層４の表面を磨くように処理する。これを第２の粗面と定義する。サンドペーパ紙を所定の硬度を有する円盤治具に包み、円盤治具を回転、移動させながら磨くと、所定の粗さを有する平滑な面を得ることができる。このような面は、上述したフランジ６と接する絶縁層２部分に適する。サンドペーパ処理後の厚さは、１０〜２５μｍとする。
【００１５】
なお、磨き過ぎて厚さが薄くなっても、サンドペーパの粗さをサンドブラスト処理よりも小さくすると、谷部２ｂに形成されている接地層４を削り落とすことはない。また、山部２ａの間隔よりも、山部２ａまでの高さ（谷部２ｂの深さ）を大きくすると、接地層４を強固に接着させることができる。
【００１６】
次に、接地層４の上に、耐候性塗料を例えばスプレー塗装し、加熱硬化させ、厚さ３０〜６０μｍの保護層５を設ける。なお、塗装時には、開口部３や沿面絶縁部にマスキングを行うものとする。
【００１７】
ここで、絶縁層２がチョコレート色の場合、接地層４を銀色、保護層５を青色とし、それぞれの色を変えると塗り斑を防ぐことができる。また、保護層５の塗布、硬化においては、フランジ６と接する面を上方向にセットすると優れた平滑面が得られ易く、気密性を向上させることができる。
【００１８】
上記実施例１の接地層付き樹脂注型品によれば、先ず絶縁層２にサンドブラスト処理を施して接地層４を設け、次に接地層４にサンドペーパ処理を施して保護層５を設けているので、それぞれの層４、５を強固に接着させることができる。そして、保護層５によって、優れた外観や耐候性を得ることができ、接地層４の酸化劣化を防ぎ、安定した導電性と気密性を長期間に亘って得ることができる。
【実施例２】
【００１９】
次に、本発明の実施例２に係る接地層付き樹脂注型品を図３を参照して説明する。図３は、本発明の実施例２に係る接地層付き樹脂注型品の接地層部分を示す要部拡大断面図である。なお、この実施例２が実施例１と異なる点は、接地層の厚さである。図３において、実施例１と同様の構成部分においては、同一符号を付し、その詳細な説明を省略する。
【００２０】
図３に示すように、実施例１よりも、導電性塗料の塗布厚さを薄くするか、サンドペーパ処理時に多く磨き、接地層４の厚さを薄くしている。ランダムに点在する最も高い山部２ａの頂点を露出させてもよいが、谷部２ｂには接地層４を存在させるものとする。
【００２１】
これにより、複数の谷部２ｂで絶縁層２を覆うような見かけ上の接地層４を得ることができる。フランジ６と接する部分では、絶縁層２の絶縁厚さが大きく、電界強度が低いので、接地層４端部から発生する部分放電を懸念する必要はない。山部２ａの間隔よりも、山部２ａの高さ（谷部２ｂの深さ）を大きくすると、谷部２ｂに接地層４を残し易くすることができる。
【００２２】
上記実施例２の接地層付き樹脂注型品によれば、実施例１による効果のほかに、導電性塗料の使用量を削減することができる。
【００２３】
以上述べたような実施形態によれば、接地層付き樹脂注型品の接地層の導電性を良好に保つことができるとともに、箱体に取付け固定したときの気密性を向上させることができる。
【００２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２５】
１  中心導体
２  絶縁層
２ａ  山部
２ｂ  谷部
３  開口部
４  接地層
５  保護層
６  フランジ
７  Ｏリング
【図１】
2013039004.tif 000003
【図２】
2013039004.tif 000004
【図３】
2013039004.tif 000005